(57)【要約】【課題】  導電性及び機械的特性の良好なバランスに加えて、更に、耐水蒸気透過性が向上した集電体用導電性フィルム及びこれを調製するための集電体用導電性フィルム用樹脂組成物及びそれを用いた塗料を提供する。【解決手段】  水系電解液を用いる電気二重層コンデンサーの集電体として用いる導電性フィルム用の樹脂組成物であって、（１）芳香族ビニルに由来する重合単位の含有量／共役ジエンの１，４−結合重合単位に由来する単位の含有量／共役ジエンの１，２−結合重合単位又は３，４−結合重合単位に由来する単位の含有量の比率が、（１０〜４０）／（１５〜４５）／（３０〜６５）の範囲内にある芳香族ビニル−共役ジエンブロック共重合体水素添加物及び／又はその等価物並びに（２）導電性化合物を含有してなることを特徴とする集電体用導電性フィルム用樹脂組成物。それを用いた塗料及びフィルム。【選択図】        なし【特許請求の範囲】
【請求項１】
電気二重層コンデンサーの集電体として用いる導電性フィルム用の樹脂組成物であって、（１）芳香族ビニル−共役ジエンブロック共重合体水素添加物及び／又はその等価物並びに（２）導電性化合物を含有してなり、芳香族ビニル−共役ジエンブロック共重合体水素添加物及び／又はその等価物における芳香族ビニルに由来する重合単位の含有量／共役ジエンの１，４−結合重合単位に由来する単位の含有量／共役ジエンの１，２−結合重合単位又は３，４−結合重合単位に由来する単位の含有量の比率が、（１０〜４０）／（１５〜４５）／（３０〜６５）の範囲内にあることを特徴とする集電体用導電性フィルム用樹脂組成物。
【請求項２】
芳香族ビニル−共役ジエンブロック共重合体水素添加物及び／又はその等価物における芳香族ビニルに由来する重合単位の含有量／共役ジエンの１，４−結合重合単位に由来する単位の含有量／共役ジエンの１，２−結合重合単位又は３，４−結合重合単位に由来する単位の含有量の比率が、（１５〜３５）／（２０〜４０）／（３５〜６０）の範囲内にある請求項１記載の集電体用導電性フィルム用樹脂組成物。
【請求項３】
導電性化合物の量が芳香族ビニル−共役ジエンブロック共重合体水素添加物及び／又はその等価物１００重量部に対して２０〜１２０重量部であることを特徴とする請求項１〜２のいずれかに記載の集電体用導電性フィルム用樹脂組成物。
【請求項４】
芳香族ビニル−共役ジエンブロック共重合体がスチレン−ブタジエンブロック共重合体である請求項１〜３のいずれかに記載の集電体用導電性フィルム用樹脂組成物。
【請求項５】
請求項１〜４のいずれかに記載の集電体用導電性フィルム用樹脂組成物と有機溶媒とからなる集電体用導電性フィルム用塗料。
【請求項６】
請求項１〜４のいずれかに記載の集電体用導電性フィルム用樹脂組成物よりなる集電体用導電性フィルム。
【発明の詳細な説明】
【技術分野】
【０００１】
本発明は、電気二重層コンデンサーの集電体として用いる導電性フィルムに関し、特に耐水蒸気透過性及び機械的特性に優れた導電性フィルムに関する。また、本発明は、この導電性フィルムを調製するための集電体用導電性フィルム用樹脂組成物及びそれを用いた塗料に関する。
【背景技術】
【０００２】
電気二重層コンデンサーは、非電子伝導性であり、かつイオン透過性である多孔性フィルムからなる多孔性セパレータ２と、この多孔性セパレータを介して対向配置され、活性炭等に電解液を染み込ませた分極性電極１と、多孔性セパレータ２と分極性電極１とを側面から保持するガスケット３と、分極性電極１の多孔性セパレータ２に接していない側の表面に接するように配置され、カーボン粉末等の導電性化合物によって導電性を付与された導電性樹脂組成物からなる一対の集電体フィルム４とから構成されている（図１参照）。
そして、分極性電極の密封の方法として、最近では、導電性の熱可塑性フィルムを介して熱圧着により接着する方法が主流になっている。
この方法では、熱可塑性樹脂に導電性化合物を分散させ、これを押出し成形やカレンダー圧延成形によりフィルム化したものを用いる。このとき、良好な導電性を担保するためには一定量の導電性化合物の添加が必要であるが、添加量を多くすると成形性が低下する問題がある。また、導電性を良好にするためにフィルムの厚さを薄くしようとすると、機械的特性が低下して、熱圧着時にフィルムが破れたり切れたりし易くなり、製品歩留まりが低下するという問題がある。
更に、近年の電子機器の小型化に伴い、電気二重層コンデンサーにも薄型のものが要求されるようになっている。しかしながら、電気二重層コンデンサーの形状を薄型にするために集電体を薄くしてしまうと、上述の製品歩留まり低下のほか、集電体の水蒸気透過性が大きくなり、集電体を通して電解液が逸散し、その結果、電解液が減少して、電気二重層コンデンサー容量の低下等の問題を引き起こす。
【０００３】
このような問題を解決するため、集電体用導電性フィルムについて、種々の検討がなされている。即ち、ポリイソブチレンとポリビニルイソブチルエーテルとの二成分系樹脂（特許文献１）、ブチルゴム／アセチレンブラックからなる導電性ブチルゴム（特許文献２）、水素化アクリロニトリル−ブタジエン共重合体ゴム等の沃素価３０以下のゴムと導電性カーボンとからなる導電性ゴムフィルム（特許文献３）、水添スチレン−ブタジエン−スチレンブロック共重合体等の熱可塑性エラストマーと導電性フィラーとからなる導電性エラストマーフィルム（特許文献４）、銅箔にスチレン−エチレン−ブチレン−スチレン共重合体又はエチレン−プロピレン−ジエンモノマーエラストマーを塗工した積層体（特許文献５）等が提案されている。
更に、特許文献６には、スチレン−エチレン−ブチレン−スチレン共重合体樹脂と導電剤とプロセスオイルとからなる集電用導電性フィルムが開示され、プロセスオイルの導入の効果として、水蒸気透過性の低減や微粘着性付与効果が謳われている。
しかしながら、導電性と機械的特性とのトレードオフの問題を解決し、同時に耐水蒸気透過性を満足させる手法は、未だ見出されていない。
【０００４】
【特許文献１】特開平４−１４２７２４号公報
【特許文献２】特開平７−３３５４９４号公報
【特許文献３】ＷＯ９７／２５７２８公報
【特許文献４】ＷＯ９８／４０４３５公報
【特許文献５】特開２００１−７６９７１号公報
【特許文献６】特開平１０−４０３３号公報
【発明の開示】
【発明が解決しようとする課題】
【０００５】
従って、本発明の目的は、前記導電性及び機械的特性の良好なバランスに加えて、更に、耐水蒸気透過性に優れた集電体用導電性フィルム及びこれを調製するための集電体用導電性フィルム用樹脂組成物及びそれを用いた塗料を提供することにある。
【課題を解決するための手段】
【０００６】
本発明者は、前記目的を達成するため鋭意研究を進めた結果、特定のスチレン−ブタジエンブロック共重合体水素添加物を用いれば、耐水蒸気透過性に優れ、機械的特性にも優れた導電性フィルムが得られることを見出し、この知見に基づいて本発明を完成するに至った。
【０００７】
かくして、本発明によれば、電気二重層コンデンサーの集電体として用いる導電性フィルム用の樹脂組成物であって、（１）芳香族ビニル−共役ジエンブロック共重合体水素添加物及び／又はその等価物及び（２）導電性化合物を含有してなり、芳香族ビニル−共役ジエンブロック共重合体水素添加物及び／又はその等価物における芳香族ビニルに由来する重合単位の含有量／共役ジエンの１，４−結合重合単位に由来する単位の含有量／共役ジエンの１，２−結合重合単位又は３，４−結合重合単位に由来する単位の含有量の比率が、（１０〜４０）／（１５〜４５）／（３０〜６５）の範囲内にあることを特徴とする集電体用導電性フィルム用樹脂組成物が提供される。
本発明において、上記芳香族ビニル−共役ジエンブロック共重合体水素添加物及び／又はその等価物における芳香族ビニルに由来する重合単位の含有量／共役ジエンの１，４−結合重合単位に由来する単位の含有量／共役ジエンの１，２−結合重合単位又は３，４−結合重合単位に由来する単位の含有量の比率は、（１５〜３５）／（２０〜４０）／（３５〜６０）の範囲内にあることが好ましい。
本発明の集電体用導電性フィルム用樹脂組成物において、導電性化合物の量が芳香族ビニル−共役ジエンブロック共重合体水素添加物及び／又はその等価物１００重量部に対して２０〜１２０重量部であることが好ましい。
また、本発明の集電体用導電性フィルム用樹脂組成物において、芳香族ビニル−共役ジエンブロック共重合体がスチレン−ブタジエンブロック共重合体であることが好ましい。
また、本発明によれば、上記集電体用導電性フィルム用樹脂組成物と有機溶媒とからなる集電体用導電性フィルム用塗料が提供される。
更に、本発明によれば、上記集電体用導電性フィルム用樹脂組成物よりなる集電体用導電性フィルムが提供される。
【発明の効果】
【０００８】
本発明の集電体用導電性フィルム用樹脂組成物を用いることにより、導電性及び機械的特性のバランスに優れ、耐水蒸気透過性に優れた集電体用導電性フィルムを得ることができる。
【発明を実施するための最良の形態】
【０００９】
本発明の集電体用導電性フィルム用樹脂組成物の第１成分である芳香族ビニル−共役ジエンブロック共重合体水素添加物とは、芳香族ビニル化合物が重合したブロックと共役ジエン化合物が重合したブロックとを有する芳香族ビニル化合物−共役ジエンブロック共重合体の共役ジエン化合物由来の重合単位を水素添加することにより得られる重合体である。ここで、共役ジエンに由来する単位の水素添加率は、通常、約９８％以上である。
また、芳香族ビニル−共役ジエンブロック共重合体水素添加物の等価物とは、製法の如何を問わず、前記芳香族ビニル−共役ジエンブロック共重合体水素添加物と同等の構造を有する重合体である。
【００１０】
本発明において使用できる芳香族ビニル化合物としては、スチレン；メチルスチレン、ジメチルスチレン、エチルスチレンなどのアルキルスチレン、シクロヘキシルスチレンなどのシクロアルキルスチレン；クロルスチレンなどのハロゲン化スチレン；メトキシスチレンなどのアルコキシスチレン；フェニルスチレンなどのアリールスチレン；などを挙げることができる。
【００１１】
また、本発明において使用できる共役ジエンとしては、ブタジエン；イソプレンなどのアルキル置換ブタジエン；などを挙げることができる。
【００１２】
共役ジエンを重合すると、１，４−結合（シスとトランスの２種がある）と１，２−結合（イソプレンなどの非対称共役ジエンでは、さらに３，４−結合もある）とが生成する。
ブタジエンの場合、１，４−結合部分が水添されると、
−ＣＨ２−ＣＨ２−ＣＨ２−ＣＨ２−
となる。これは２分子のエチレンが重合して生成した結合部分ともみることができる。
一方、１，２−結合部分が水添されると、
−ＣＨ２−ＣＨ（ＣＨ２−ＣＨ３）−
となる。これはブチレンが重合して生成した結合部分ともみることができる。
また、共役ジエンがイソプレンの場合は、１，４−結合部分が水添されると、
−ＣＨ２−ＣＨ（ＣＨ３）−ＣＨ２−ＣＨ２−
となり、これは、プロピレンとエチレンとから誘導される単位とも見ることができる。
【００１３】
本発明に用いることができる芳香族ビニル−共役ジエンブロック共重合体水素添加物として好ましいものとしては、スチレン−ブタジエンブロック共重合体の水素添加物、スチレン−イソプレンブロック共重合体の水素添加物などを挙げることができる。
また、本発明において、芳香族ビニル−共役ジエンブロック共重合体水素添加物の等価物としては、スチレン−エチレン−ブチレン−スチレンブロック共重合体（ＳＥＢＳ）、スチレン−エチレン−プロピレン−スチレンブロック共重合体（ＳＥＰＳ）等を挙げることができる。
【００１４】
本発明において使用する芳香族ビニル−共役ジエンブロック共重合体水素添加物及び／又はその等価物における、芳香族ビニルに由来する重合単位の含有量／共役ジエンの１，４−結合重合単位に由来する単位の含有量／共役ジエンの１，２−結合重合単位又は３，４−結合重合単位に由来する単位の含有量の比率は、（１０〜４０）／（１５〜４５）／（３０〜６５）の範囲内にあることが必要である。比率がこの範囲内であれば、導電性及び機械的特性の良好なバランスに加えて、更に、耐ガス透過性に優れた集電体用導電性フィルムフィルムを得ることができる。上記比率は，好ましくは、（１５〜３５）／（２０〜４０）／（３５〜６０）である。
本発明において、芳香族ビニル−共役ジエンブロック共重合体水素添加物及び／又はその等価物は、単一の化合物であっても、二種以上の混合物であってもよい。
【００１５】
芳香族ビニル−共役ジエンブロック共重合体水素添加物及び／又はその等価物は、比重が０．８７〜０．９５程度、この水素添加物のみを用いて製膜した場合（単体で製膜した場合）の引張強さが１〜１００ＭＰａとなるものが好ましく、特に１０〜８０ＭＰａとなるものが好ましい。引張強さが１ＭＰａ未満のものは、熱圧着で破れや切れが発生し易くなる恐れがあり、１００ＭＰａを超えるとフィルムが硬くなりすぎて成形が困難になる恐れがある。また、単体で製膜した場合の切断時伸びは、通常、３００〜１，０００％、好ましくは４００〜８００％である。切断時伸びが３００％未満のものは、やはり集電体用導電性フィルムを形成したとき、熱圧着で破れや切れが発生し易くなり、１，０００％を超えるとフィルムが柔軟になりすぎて、部分的に厚みが不均一になる恐れがある。
【００１６】
本発明において、芳香族ビニル−共役ジエンブロック共重合体水素添加物及び／又はその等価物は、一種類を単独で用いても、二種以上を併用してもよい。
【００１７】
本発明の集電体用導電性フィルム用樹脂組成物の第２成分である導電性化合物としては、カーボンブラックが好ましいが、グラファイト、粉末又は繊維状の金属又は金属酸化物なども用いることができる。
導電性化合物の比表面積は、好ましくは２０ｍ２／ｇ以上、より好ましくは５００ｍ２／ｇ以上のものである。比表面積が小さ過ぎると集電体用導電性樹脂フィルムの体積抵抗値が大きくなり好ましくない。
カーボンブラックの具体例としては、コンダクティブファーネスブラック、スーパーコンダクティブファーネスブラック、エクストラコンダクティブファーネスブラックなどのファーネスブラック、コンダクティクブチャンネルブラック、アセチレンブラックなどが挙げられる。市販されている導電性カーボンとしては、コンチネックスＣＦ（コンチネンタルカーボン社製、コンダクティブファーネスブラック）、ケッチェンブラックＥＣ（ケッチェンブラックインターナショナル社製、コンダクティブファーネスブラック）、バルカンＣ（キャボット社製、コンダクティブファーネスブラック）、ＢＬＡＣＫ  ＰＥＡＲＬＳ  ２０００（キャボット社製、コンダクティブファーネスブラック）、デンカアセチレンブラック（電気化学工業社製、アセチレンブラック）などが好適に用いられる。
さらに、鱗片状の天然黒鉛、グラファイトファイバー、カーボンウイスカーなどの、一次粒子径１０ｎｍ以上、好ましくは２０ｎｍ以上、かつ１００ｎｍ以下、好ましくは８０ｎｍ以下の導電性粒子などの任意の導電性成分を併用することもできる。
【００１８】
前記導電性化合物の配合量は、芳香族ビニル−共役ジエンブロック共重合体水素添加物及び／又はその等価物１００重量部に対して、好ましくは２０〜１２０重量部、とくに好ましくは２５〜１００重量部である。添加量が２０重量部未満では良好な導電性が得られず、また１２０重量部を超えると、フィルムの機械的強度が不足する可能性がある。
【００１９】
本発明の集電体用導電性フィルム塗料は、集電体用導電性フィルム用樹脂組成物と有機溶媒とからなる。その製造方法はとくに限定されないが、本発明の集電体用導電性フィルム用樹脂組成物の第１成分である芳香族ビニル−共役ジエンブロック共重合体水素添加物及び／又はその等価物と第２成分である導電性化合物とを、有機溶媒に溶解又は分散させ、ボールミル、ビーズミル等の混合機で混合する方法を挙げることができる。
【００２０】
前記有機溶媒としては、芳香族ビニル−共役ジエンブロック共重合体水素添加物及び／又はその等価物が可溶な溶媒であれば制限はないが、ベンゼン、トルエン、キシレン等の芳香族系有機溶媒や、ｎ−ヘキサン等の脂肪族炭化水素、シクロヘキサン等の環状脂肪族炭化水素が好ましい。
有機溶媒の使用量は、とくに制限されず、その使用目的により変わり得るが、芳香族ビニル−共役ジエンブロック共重合体水素添加物及び／又はその等価物１００重量部に対して、通常、１００〜１，０００重量部である。
【００２１】
本発明の集電体用導電性フィルムの厚みは、１０〜１００μｍが好ましく、特に２０〜８０μｍが好ましい。厚みが１０μｍ未満では、熱圧着した場合の破れや切れが懸念され、また、厚みが１００μｍを超えると、素子に組み立てた場合、素子の容量に対する機能の割合が小さくなってしまう可能性がある。
【００２２】
本発明の集電体用導電性フィルムは、通常、本発明の集電体用導電性フィルム用樹脂組成物を有機溶媒に溶解又は分散して得られた集電体用導電性フィルム塗料を流延（キャスト）法により、フィルム化して得ることが好ましい。
該塗料の固形分濃度は、通常、１０重量％以上、好ましくは２０重量％以上、通常、３５重量％以下、好ましくは３０重量％以下である。
流延にあたっては、該塗料をポリエチレンテレフタレート、テフロン（登録商標）、紙、金属等のフィルム作成用基体の平滑な平面上に、バーコーター等を用いて、厚さが均一になるように流延する。流延後、溶媒の沸点近傍の温度（通常、３０〜２００℃）で乾燥して溶媒を除去する。
カレンダー法等の他の製法で製造すると、導電性化合物が面方向に配向しやすく、面に垂直な方向の体積抵抗値が大きくなることがある。
流延法によれば、カレンダーロール、押出し、溶融製膜法では困難である導電性化合物を高充填した薄膜フィルムの製造が比較的容易にできる。
【００２３】
本発明の集電体用導電性フィルムの引張強さは１〜５０ＭＰａであることが好ましい。引張強さがこの範囲内にあると、フィルムの切れや割れを起こさずに、フィルム作成用基体からフィルムを剥離することができる。
また、本発明の集電体用導電性フィルムの伸びは、５０〜５００％であることが好ましい。伸びがこの範囲内にあると、ガスケットとの圧着の際のフィルム切れを防止することができ、また、均一な厚さでガスケットに貼り付けることができる。
本発明の集電体用導電性フィルムを用いて作った水系電解液を用いる電気二重層コンデンサーの基本的な構成を、図１の断面図に示す。１は分極性電極であり、２は多孔性セパレータ、３はガスケット、４は本発明の集電体用導電性フィルムよりなる集電体フィルムである。
【実施例】
【００２４】
以下に実施例を挙げて本発明を更に詳細に説明する。実施例中における部及び％は特に言及がない限り、重量基準である。
【００２５】
なお、フィルムの成膜方法及び得られたフィルムの特性の評価法は、下記のとおりである。
（成膜方法）
集電体用導電性フィルム用樹脂組成物の各成分を溶媒に溶解又は分散し、得られた塗料をフィルム作成用基体である離型処理したポリエチレンテレフタレートフィルム上にドクターブレードを用いて塗布する。次いで、１４０℃の乾燥器に入れて溶媒を揮散させ、膜厚５０μｍのフィルムを得る。
（体積固有抵抗）
試験用フィルムを５±０．５ｃｍ×６±０．５ｃｍの大きさに切り取り、長辺側の両端５ｍｍをそれぞれ幅５ｃｍのクリップで留める。この両クリップにテスターを接続し、５±０．５ｃｍ×５±０．５ｃｍの大きさのフィルムについての表面電気抵抗値Ｒ（Ω）を測定する。この結果を用いて、以下の式により体積固有抵抗値ρ（Ω・ｃｍ）を求める。
ρ＝Ｒ×（Ｔ×５）／５＝Ｒ×Ｔ
ここでＴは、フィルムの厚さ（ｃｍ）である。
（フィルム切断時伸び）
ＪＩＳ  Ｋ  ６２５１に準拠して測定する。
（フィルム引張強さ）
ＪＩＳ  Ｋ  ６２５１に準拠して測定する。
（耐水蒸気透過性）
ＪＩＳ  Ｋ  ６４０４に準拠して、２５℃で水蒸気透過量を測定する。水蒸気透過量が少ない方がよい。
（亀裂）
上記成膜法で形成したフィルムを、基体であるポリエチレンテレフタレートフィルムから剥離し、目視で亀裂の有無を確認する。
【００２６】
［実施例１］
スチレン−エチレン−ブチレン−スチレンブロック共重合体（Ｉ）［スチレン単位含有量４２％、エチレン単位含有量３６％、ブチレン単位含有量２２％、引張強さ３２．３ＭＰａ、切断時伸び６００％］（タフテック１０５１。旭化成社製）３０重量部とスチレン−エチレン−ブチレン−スチレンブロック共重合体（ＩＩ）［スチレン単位含有量１２％、エチレン単位含有量２１％、ブチレン単位含有量６７％、引張強さ９．５ＭＰａ、切断時伸び９８０％］（タフテックＨ１２２１。旭化成社製）７０重量部とを混合して得た［スチレン単位含有量２１％、エチレン単位含有量２５％、ブチレン単位含有量５４％］のスチレン−エチレン−ブチレン−スチレンブロック共重合体混合物（ＩＩＩ）１００重量部、導電性化合物〔ケッチェンブラックＥＣ：ケッチェン・ブラック・インターナショナル社製〕５０重量部及びトルエン６００重量部をボールミル中で２４時間分散混合した。ボールミルからとり出した分散物を１００メッシュの金網によりろ過し、固形分２０％の集電体用導電性フィルム用塗料を得た。この導電性塗料を、基材である離型処理を施した１００μｍＰＥＴ（ポリエチレンテレフタレート）セパレータ上にドクターブレード法により、乾燥後の膜厚が５０μｍになるように塗布乾燥し、コーティングフィルムを得た。このコーティングフィルムを基材から剥離し、集電体用導電性フィルムを作製した。得られたフィルムの物性を表１に示す。
【００２７】
［実施例２〜３］
スチレン−エチレン−ブチレン−スチレンブロック共重合体（Ｉ）と同（ＩＩ）の混合比率を表１に示すように変えたほかは、実施例１と同様にしてコーティングフィルムを形成し、これを基材から剥離して集電体用導電性フィルムを作製した。得られたフィルムを用い実施例１と同様の測定を行った。その結果を表１に示す。
【００２８】
［比較例１〜３］
スチレン−エチレン−ブチレン−スチレンブロック共重合体混合物（ＩＩＩ）に代えて、スチレン−エチレン−ブチレン−スチレンブロック共重合体（Ｉ）、スチレン−エチレン−ブチレン−スチレンブロック共重合体（ＩＩ）又はスチレン−エチレン−ブチレン−スチレンブロック共重合体（ＩＶ）［スチレン単位含有量３０％、エチレン単位含有量４３％、ブチレン単位含有量２７％、引張強さ１２．７ＭＰａ、切断時伸び６５０％］（タフテック１０４１。旭化成社製）を、それぞれ、用いるほかは、実施例１と同様にしてコーティングフィルムを形成し、これを基材から剥離して集電体用導電性フィルムを作製した。得られたフィルムを用い実施例１と同様の測定を行った。その結果を表１に示す。
【００２９】
【表１】
2005097453.tif 000002
【００３０】
表１の結果から、以下のことが分る。
スチレン単位含有量が本発明で規定する範囲より多く、ブチレン単位含有量が本発明で規定する範囲より少ないスチレン−エチレン−ブチレン−スチレンブロック共重合体を用いた比較例１では、フィルムの伸びがない。また、ブチレン単位含有量が本発明で規定する範囲より多いスチレン−エチレン−ブチレン−スチレンブロック共重合体を用いた比較例２では、耐水蒸気透過性が低いが、フィルムの引張強さも低い。更に、ブチレン単位含有量が本発明で規定する範囲より少ないスチレン−エチレン−ブチレン−スチレンブロック共重合体を用いた比較例３では、耐水蒸気透過性が著しく劣る。
これに対して、本発明実施例では、いずれも、耐水蒸気透過性に優れ、機械的特性（引張強さ、切断時伸び）にも優れた集電体用導電性フィルムを得ることができる。
【図面の簡単な説明】
【００３１】
【図１】電気二重層コンデンサーの基本的な構成を示す断面図である。
【符号の説明】
【００３２】
１  分極性電極
２  多孔性セパレータ
３  ガスケット
４  集電体フィルム
【図１】
2005097453.tif 000003